(57)【要約】【課題】  製造に際し、有機溶剤や強力な攪拌機を用いることなく、再溶解性、密着性等に優れた被膜が得られ、特に水性印刷インキに適した水性ポリウレタンエマルジョンを提供する。【解決手段】  繰り返し単位中、オキシエチレン基を５０モル％以上含有するアルコキシポリ（オキシアルキレン）グリコール（Ａ１−１）とヘキサメチレンジイソシアネート（Ａ１−２）から得られる、実質的にイソシアヌレート基を含有しないアロファネート変性ポリイソシアネート（Ａ１）を含有する有機ポリイソシアネート（Ａ）及び活性水素基含有化合物（Ｂ）を反応させて得られるポリウレタン樹脂が水中乳化している水性ポリウレタンエマルジョンにより解決する。なお、活性水素基含有化合物（Ｂ）は、少なくとも数平均分子量５００以上の高分子ポリオール（Ｂ１）、数平均分子量５００未満の低分子ポリアミン及び／又は水（Ｂ２）を含有することが好ましい。【選択図】  なし【特許請求の範囲】
【請求項１】
繰り返し単位中、オキシエチレン基を５０モル％以上含有するアルコキシポリ（オキシアルキレン）グリコール（Ａ１−１）とヘキサメチレンジイソシアネート（Ａ１−２）から得られる、実質的にイソシアヌレート基を含有しないアロファネート変性ポリイソシアネート（Ａ１）を含有する有機ポリイソシアネート（Ａ）、及び活性水素基含有化合物（Ｂ）を反応させて得られるポリウレタン樹脂が水中乳化している水性ポリウレタンエマルジョン。
【請求項２】
活性水素基含有化合物（Ｂ）が、少なくとも数平均分子量５００以上の高分子ポリオール（Ｂ１）、数平均分子量５００未満の低分子ポリアミン及び／又は水（Ｂ２）を含有することを特徴とする、請求項１に記載の水性ポリウレタンエマルジョン。
【請求項３】
数平均分子量５００未満の低分子ポリアミン及び／又は水（Ｂ２）以外の活性水素基含有化合物（Ｂ）と有機ポリイソシアネート（Ａ）とを、実質的に有機溶剤の不存在下で反応させ、得られたイソシアネート基末端プレポリマーを水に乳化させて、低分子ポリアミン及び／又は水（Ｂ２）にて鎖延長反応させることを特徴とする、請求項２に記載の水性ポリウレタンエマルジョンの製造方法。
【請求項４】
請求項１又は２に記載の水性ポリウレタンエマルジョンを用いた水性印刷インキ。
【発明の詳細な説明】
【技術分野】
【０００１】
本発明は、再溶解性、密着性等に優れた被膜が得られ、特に水性印刷インキに適した水性ポリウレタンエマルジョン、それを用いた水性印刷インキ及びその製造方法に関する。
【背景技術】
【０００２】
水性ポリウレタンエマルジョンは、基材への密着性、耐摩耗性、耐衝撃性、耐溶剤性等に優れていることから塗料、インキ、接着剤、各種コーテイング剤として紙、プラスチックス、フィルム、金属、繊維製品等に幅広く使用され、またその製造方法についても種々検討されてきた。例えば、アセトン、メチルエチルケトン（以後、ＭＥＫと略称する）、Ｎ−メチルピロリドン（以後、ＮＭＰと略称する）、芳香族系有機溶剤等を単独、若しくは混合溶剤中でウレタン樹脂溶液を製造後に水分散化及び脱溶剤過程を経てエマルジョン、コロイダルデスパージョン、水溶液等の水性ポリウレタン樹脂が開発されてきた。
【０００３】
アロファネート変性ポリイソシアネートは、他のウレタン変性ポリイソシアネートやイソシアヌレート変性ポリイソシアネートと比較すると、一般的に低粘度であり、また、変性剤の選定により、イソシアネート骨格内に様々な側鎖基を導入することができる。例えば、ポリオキシエチレン基を導入すれば、親水性のポリイソシアネートが得られる。また、炭素数の多い炭化水素基を導入すれば、貧溶剤可溶のポリイソシアネートが得られる。
【０００４】
特許文献１には、側鎖にポリオキシエチレン基を導入したアロファネート変性ポリイソシアネートをポリウレタン樹脂のイソシアネート成分に用いた水性ポリウレタンエマルジョンが示されている。
【０００５】
【特許文献１】特開平１−１０４６１２号公報
【０００６】
しかしながら、特許文献１において、アロファネート変性ポリイソシアネートの原料に、２，４−トリレンジイソシアネート（以後、２，４−ＴＤＩと略称する）、イソホロンジイソシアネート（ＩＰＤＩ）等の異なる反応性を有する２個のイソシアネート基を有する有機ジイソシアネート（非対称ジイソシアネート）を用いている。一般的な非対称有機ジイソシアネートは、通常環構造（一種のラダー構造）を有するため、分子骨格の柔軟性が低く、また、粘度も高いものとなりやすい。このため、特許文献１のアロファネート変性ポリイソシアネートは、その製造の際にＮＭＰを用いている。ＮＭＰは、被膜形成の際の成膜助剤的な効果があり、また、エマルジョン製造の際の粘度を低下させる等、利点がある一方、経時の着色や沈殿の原因となったり、またその含有量によっては、エマルジョンが引火点を有する場合がある等の欠点も有している。なお、Ｎ−メチルピロリドンは、任意の割合でに水と混合し、また水より沸点が高いためその除去が困難である。
【０００７】
特許文献２には、水性ポリウレタン樹脂分散体の製造の際、有機溶剤を用いない方法が提案されている。
【０００８】
【特許文献２】特開平１０-２６５５３９号公報
【０００９】
しかしながら、特許文献２の製造方法においては、イソシアネート基末端プレポリマーの粘度が非常に高いため、強力な剪断力を有するホモミキサー、ホモジナイザー、マイクロフルイタイザーを用いないことには、水分散が進行しない場合が多く、製造設備改造の必要がある。
【発明の開示】
【発明の効果】
【００１０】
本発明の水性ポリウレタンエマルジョンは、ポリウレタン樹脂のイソシアネート成分に、実質的にイソシアヌレート基を含有せず、かつ、繰り返し単位中オキシエチレン基を５０モル％以上含有するアルコキシポリ（オキシアルキレン）グリコールを用いたヘキサメチレンジイソシアネート（以後、ＨＤＩと略称する）のアロファネート変性体を用いているため、その製造（特にイソシアネート基末端プレポリマーの製造）の際、有機溶剤を用いなくても、ポリウレタン樹脂中間体の粘度が低い。また、当然のことながら、得られるエマルジョンも有機溶剤を含有しないものである。また、得られる水性ポリウレタンエマルジョンからの被膜は、再溶解性、密着性等に優れ、水性印刷インキに用いた場合は、更に版詰まり性が改善されたものとなる。
【発明が解決しようとする課題】
【００１１】
本発明は、再溶解性、密着性等に優れた被膜が得られ、特に水性印刷インキに適した水性ポリウレタンエマルジョンを提供することを目的とする。
【課題を解決するための手段】
【００１２】
すなわち本発明は、以下の（１）〜（４）に示されるものである。
【００１３】
（１）繰り返し単位中、オキシエチレン基を５０モル％以上含有するアルコキシポリ（オキシアルキレン）グリコール（Ａ１−１）とＨＤＩ（Ａ１−２）から得られる、実質的にイソシアヌレート基を含有しないアロファネート変性ポリイソシアネート（Ａ１）を含有する有機ポリイソシアネート（Ａ）、及び活性水素基含有化合物（Ｂ）を反応させて得られるポリウレタン樹脂が水中乳化している水性ポリウレタンエマルジョン。
【００１４】
（２）活性水素基含有化合物（Ｂ）が、少なくとも数平均分子量５００以上の高分子ポリオール（Ｂ１）、数平均分子量５００未満の低分子ポリアミン及び／又は水（Ｂ２）を含有することを特徴とする、前記（１）の水性ポリウレタンエマルジョン。
【００１５】
（３）数平均分子量５００未満の低分子ポリアミン及び／又は水（Ｂ２）以外の活性水素基含有化合物（Ｂ）と有機ポリイソシアネート（Ａ）とを、実質的に有機溶剤の不存在下で反応させ、得られたイソシアネート基末端プレポリマーを水に乳化させて、低分子ポリアミン及び／又は水（Ｂ２）にて鎖延長反応させることを特徴とする、前記（２）の水性ポリウレタンエマルジョンの製造方法。
【００１６】
（４）前記（１）、（２）の水性ポリウレタンエマルジョンを用いた水性印刷インキ。
【発明を実施するための最良の形態】
【００１７】
本発明で用いられる有機ポリイソシアネート（Ａ）は、実質的にイソシアヌレート基を含有しないアロファネート変性ポリイソシアネート（Ａ１）を含有するものである。イソシアヌレート基を実質的に含有すると、有機ポリイソシアネート（Ａ）の粘度が増大し、このため、水性ポリウレタンエマルジョンの製造時に有機溶剤希釈による粘度低下の必要がある。
【００１８】
前記アロファネート変性ポリイソシアネート（Ａ１）は、繰り返し単位中、オキシエチレン基を５０モル％以上含有するアルコキシポリ（オキシアルキレン）グリコール（Ａ１−１）とＨＤＩ（Ａ１−２）から得られる。ここで、（Ａ１）の繰り返し単位中のオキシエチレン基が５０モル％未満の場合、得られるポリウレタン樹脂の水分散能が不十分となる。また、ＨＤＩ以外の他の有機ジイソシアネート、例えばＴＤＩやＩＰＤＩの場合は、環構造（一種のラダー構造）を有するため、分子骨格の柔軟性が低く、また、粘度も高いものとなりやすい。このため、このようなアロファネート変性ポリイソシアネートを製造する際は、有機溶剤が必要になるため、本発明においては好ましくない。
【００１９】
アロファネート変性ポリイソシアネート（Ａ１）のイソシアネート含量は３〜１５質量％が好ましく、５〜１３質量％が特に好ましい。また、２５℃の粘度は２，０００ｍＰａ・ｓ以下が好ましく、１００〜８００ｍＰａ・ｓが特に好ましい。イソシアネート含量が低すぎる場合や粘度が高すぎる場合は、反応の最中における中間反応物の粘度が高くなり、製造装置に大きな負荷がかかることになる。イソシアネート含量が高すぎる場合や粘度が低すぎる場合は、（Ａ１）のアロファネート変性度合が不充分である場合が多く、得られるポリウレタン樹脂の分散能が不充分となりやすい。
【００２０】
このアロファネート変性ポリイソシアネート（Ａ１）の製造方法は、次の通りである。アルコキシポリ（オキシアルキレン）グリコールに対して、過剰量のＨＤＩ（アルコキシポリ（オキシアルキレン）グリコール／ＨＤＩ＝１／５〜１／２０（モル比）が好ましい）を仕込み、ウレタン化反応を行う。次いでカルボン酸の金属塩等のアロファネート化触媒を仕込み、アロファネート化反応を行う。リン酸等の反応停止剤を仕込み、アロファネート化反応を停止させ、薄膜蒸留等で未反応のＨＤＩを除去して、目的のアロファネート変性ポリイソシアネートが得られる。
【００２１】
なお、好ましいアロファネート化触媒は、ジルコニウムのカルボン酸塩、ジルコニルのカルボン酸塩、スズ（二価）のカルボン酸塩である。これら以外のアロファネート化触媒では、イソシアヌレート化反応等の副反応の程度が大きく、目的のアロファネート変性ポリイソシアネート含有量が低いものになる。このような方法で得られたポリイソシアネートは平均官能基数が大きく、ポリウレタン樹脂製造の際ゲル化が生じやすい。なお、アロファネート化触媒の具体的商品としては、ニッカオクチックスジルコニウム（日本化学産業株式会社製）等が挙げられる。
【００２２】
ＨＤＩ以外の市場に広く流通している有機ジイソシアネートを用いて、前述のジルコニウム系触媒を用いてアロファネート変性ポリイソシアネートを製造した場合、アロファネート化反応が不充分であり、目的とするアロファネート変性ポリイソシアネートが得られにくい。
【００２３】
アロファネート変性ポリイソシアネート（Ａ１）に用いられるアルコキシポリ（オキシアルキレン）グリコール（Ａ１−１）は、一般的には炭素数１〜１０の１個の水酸基を有する化合物を開始剤として、エチレンオキサイド５０モル％以上含有するアルキレンオキサイドを開環付加させることで得られる。ここで開始剤としては、メタノール、エタノール、プロパノール（各種異性体を含む）、ブタノール（各種異性体を含む）、ペンタノール（各種異性体を含む）等の飽和脂肪族系アルコール化合物、アリルアルコール等の不飽和脂肪族系アルコール化合物、フェノール等のフェノール系化合物、ベンジルアルコール等の芳香脂肪族系アルコール等が挙げられる。本発明では、親水性付与効果を高くするため、炭素数が５以下の脂肪族系アルコールが好ましく、特に好ましくは炭素数２以下の飽和脂肪族系アルコールである。また、アルキレンオキサイドのエチレンオキサイド含有量は、得られるポリウレタン樹脂の水分散能を考慮すると７０モル％以上がより好ましい。
【００２４】
アルコキシポリ（オキシアルキレン）グリコール（Ａ１−１）の数平均分子量は２００〜２，０００が好ましく、特に好ましくは３００〜１，０００である。アルコキシポリ（オキシアルキレン）グリコール（Ａ１−１）の数平均分子量が低すぎる場合は、アロファネート変性ポリイソシアネート（Ａ１）における親水性付与効果が小さく、これを用いたポリウレタン樹脂の水分散能が不充分である。また、数平均分子量が大きすぎる場合は、ポリオキシエチレン鎖の結晶化のため、得られるアロファネート変性ポリイソシアネート（Ａ１）の粘度が大きくなり、又は固化しやすくなり、溶剤を用いることなく水性ポリウレタンエマルジョンを製造することは困難になる。
【００２５】
本発明では、前記アロファネート変性ポリイソシアネート（Ａ１）以外の有機ポリイソシアネートを併用でき、例えば、２，４−ＴＤＩ、２，６−トルエンジイソシアネート、２，２′−ジフェニルメタンジイソシアネート、２，４′−ジフェニルメタンジイソシアネート、４，４′−ジフェニルメタンジイソシアネート、ジフェニルジメチルメタンジイソシアネート、ジベンジルジイソシアネート、ナフチレンジイソシアネート、フェニレンジイソシアネート、キシリレンジイソシアネート、テトラメチルキシリレンジイソシアネート等の芳香族ジイソシアネート、テトラメチレンジイソシアネート、ＨＤＩ、リジンジイソシアネート、２−メチルペンタン−１，５−ジイソシアネート、３−メチルペンタン−１，５−ジイソシアネート、２，２，４−トリメチルヘキサヘチレン−１，６−ジイソシアネート、２，４，４−トリメチルヘキサヘチレン−１，６−ジイソシアネート等の脂肪族ジイソシアネート、ＩＰＤＩ、シクロヘキシルジイソシアネート、水素添加キシリレンジイソシアネート、水素添加ジフェニルメタンジイソシアネート、水素添加トリメチルキシリレンジイソシアネート等の脂環族ジイソシアネートがある。これらの有機ジイソシアネートは単独でも用いることができるし、混合物にして用いても良い。更には、これらのアダクト変性体、カルボジイミド変性体、アロファネート変性体（前述のものを除く）、ビュレット変性体、ウレトジオン変性体、ウレトイミン変性体、イソシアヌレート変性体等の変性体も使用できる。この場合、有機ポリイソシアネート（Ａ）全体に対して、アロファネート変性ポリイソシアネート（Ａ１）が２５質量％以上となることが好ましい。（Ａ１）以外の有機ポリイソシアネートが多すぎる場合は、得られるポリウレタン樹脂の分子間力が大きくなりすぎるため、凝集しやすくなる。
【００２６】
本発明に用いられる活性水素基含有化合物は、少なくとも数平均分子量５００以上の高分子ポリオール（Ｂ１）及び数平均分子量５００未満の低分子ポリアミン及び／又は水（Ｂ２）を含有することが好ましい。これは、後述するプレポリマー法によって樹脂を得るためであり、プレポリマー法は、接着性・密着性を付与するウレタン基と、耐熱性、強度発現に効果のあるウレア基とを、バランスよくポリウレタン樹脂骨格内に導入でき、また、反応途中の粘度を低くすることできるからである。
【００２７】
高分子ポリオール（Ｂ１）の数平均分子量は５００以上であり、好ましくは１，０００〜５，０００である。また、この（Ａ）ポリオールの平均官能基数は２〜４が好ましく、２〜３が更に好ましい。高分子ポリオールの数平均分子量が下限未満の場合は、被膜が割れやすくなる。また、上限を越えると十分な物性を有する被膜になりにくい。なお、高分子ポリオールの数平均分子量は、平均官能基数と末端基定量法により求めた末端基量から算出したものである。
【００２８】
高分子ポリオール（Ｂ１）の具体的なものとしては、ポリエステルポリオール、ポリアミドエステルポリオール、ポリエーテルポリオール、ポリエーテルエステルポリオール、ポリカーボネートポリオール、ポリオレフィンポリオール、動植物系ポリオール等が挙げられる。
【００２９】
本発明で好ましい高分子ポリオール（Ｂ１）は、密着性を重視する場合は、ポリエステルポリオールであり、耐水性を重視する場合は、ポリエーテルポリオールやポリカーボネートポリオールである。
【００３０】
ポリエステルポリオールとしては、公知のフタル酸、イソフタル酸、テレフタル酸、ナフタレンジカルボン酸、コハク酸、酒石酸、シュウ酸、マロン酸、グルタル酸、アジピン酸、ピメリン酸、スベリン酸、クルタコン酸、アゼライン酸、セバシン酸、コハク酸、アジピン酸、セバシン酸、アゼライン酸、１，４−シクロヘキシルジカルボン酸、α−ハイドロムコン酸、β−ハイドロムコン酸、α−ブチル−α−エチルグルタル酸、α，β−ジエチルサクシン酸、マレイン酸、フマル酸等のジカルボン酸又は無水物等の１種類以上と、エチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、ジエチレングリコール、ジプロピレングリコール、シクロヘキサン−１，４−ジオール、シクロヘキサン−１，４−ジメタノール、ダイマー酸ジオール、ビスフェノールＡのエチレンオキサイドやプロピレンオキサイド付加物、ビス（β−ヒドロキシエチル）ベンゼン、キシリレングリコール、グリセリン、トリメチロールプロパン、ペンタエリスリトール等の低分子ポリオール類の１種類以上との縮重合反応から得られる。更に、ε−カプロラクトン、アルキル置換ε−カプロラクトン、δ−バレロラクトン、アルキル置換δ−バレロラクトン等の環状エステル（いわゆるラクトン）モノマーの開環重合から得られるラクトン系ポリエステルポリオール等がある。更に、低分子ポリオールの一部をエチレンジアミン、ヘキサメチレンジアミン、イソホロンジアミン等の低分子ポリアミンや、モノエタノールアミン等の低分子アミノアルコールに置き換えてもよい。この場合は、ポリエステル−アミドポリオールが得られることになる。
【００３１】
ポリエーテルポリオールとしては、前述のポリエステルポリオールに用いられる低分子ポリオール類、エチレンジアミン、プロピレンジアミン、トルエンジアミン、メタフェニレンジアミン、ジフェニルメタンジアミン、キシリレンジアミン等の低分子ポリアミン類等のような活性水素基を２個以上、好ましくは２〜３個有する化合物を開始剤として、エチレンオキサイド、プロピレンオキサイド、ブチレンオキサイド等のようなアルキレンオキサイド類、メチルグリシジルエーテル等のアルキルグリシジルエーテル類、フェニルグリシジルエーテル等のアリールグリシジルエーテル類、テトラヒドロフラン等の環状エーテルモノマーの単品又は混合物から公知の方法により付加重合することで得られる。
【００３２】
ポリカーボネートポリオールとしては、前述のポリエステルポリオール源の低分子ジオール、低分子トリオール１種類以上と、エチレンカーボネート、ジエチルカーボネート、ジフェニルカーボネートとの脱アルコール反応や脱フェノール反応から得られる。なお、前述のポリカーボネートポリオールとポリエステルポリオールとのエステル交換品も好適に使用できる。
【００３３】
ポリエーテルエステルポリオールとしては、前述のポリエーテルポリオールと前述のジカルボン酸等から得られるコポリオールがある。また、前述のポリエステルやポリカーボネートと、エポキサイドや環状エーテルとの反応で得られるものがある。
【００３４】
ポリオレフィンポリオールとしては、水酸基を２個以上有するポリブタジエン、水素添加ポリブタジエン、ポリイソプレン、水素添加ポリイソプレン等が挙げられる。
【００３５】
動植物系ポリオールとしてはヒマシ油系ポリオール、絹フィブロイン等が挙げられる。
【００３６】
また、数平均分子量が５００以上（好ましくは１，０００〜５，０００）で、かつ、１分子中に活性水素基を平均１個以上有するものであれば、ダイマー酸系ポリオール、水素添加ダイマー酸系ポリオールの他にエポキシ樹脂、ポリアミド樹脂、ポリエステル樹脂、アクリル樹脂、ロジン樹脂、尿素樹脂、メラミン樹脂、フェノール樹脂、クマロン樹脂、ポリビニルアルコール等の活性水素基含有樹脂も高分子ポリオールとして使用できる。
【００３７】
（Ｂ２）成分としては、数平均分子量５００未満の低分子ポリアミンと水が挙げられる。数平均分子量５００未満の低分子ポリアミンとしては、ヒドラジン、エチレンジアミン、テトラメチレンジアミン、ヘキサメチレンジアミン、イソホロンジアミン、ジシクロヘキシルメタンジアミン、ジフェニルメタンジアミン、ジエチレントリアミン等が挙げられる。本発明では、得られるポリウレタン樹脂被膜の物性や耐久性等を考慮すると、水、ヒドラジン、エチレンジアミン、ヘキメチレンジアミン、イソホロンジアミンが好ましい。
【００３８】
本発明では、得られるポリウレタン樹脂被膜の物性等を考慮して、数平均分子量５００未満の低分子ポリオールを用いることができる。この低分子ポリオールとしては、前述のポリエステルポリオールを構成する低分子ポリオールが挙げられる。
【００３９】
本発明では、ポリウレタン樹脂を合成する際、分子量の調整等必要に応じて反応停止剤を使用することができる。反応停止剤としてはモノアルコール類、モノアミン類があり、場合によってはアミノアルコール類も反応停止剤となりうる。また、フェニルイソシアネート、ブチルイソシアネート、シクロヘキシルイソシアネート等のようなモノイソシアネートも反応停止剤として使用できる。
【００４０】
反応停止剤として用いられる具体的なモノアルコールとしては、メタノール、エタノール、プロパノール、イソプロパノール、２−エチルヘキサノール等がある。モノアミンとしては、エチルアミン、プロピルアミン、ブチルアミン等の１級アミンや、ジエチルアミン、ジブチルアミン等の２級アミンがある。アミノアルコールとしては、モノエタノールアミン、ジエタノールアミン等が挙げられる。
【００４１】
水性ポリウレタンエマルジョンの製造方法としては、主なものには以下に掲げる方法が挙げられる。
・有機ポリイソシアネート（Ａ）及び活性水素基含有化合物（Ｂ）を活性水素基過剰の雰囲気で反応させてポリウレタン樹脂を合成して水分散させるワンショット法
・有機ポリイソシアネート（Ａ）、低分子ポリアミン（Ｂ２）以外の活性水素基含有化合物（Ｂ）をイソシアネート基過剰の雰囲気下で反応させてイソシアネート基末端プレポリマーを合成し、このプレポリマーを水分散させてから低分子ポリアミン及び／又は水（Ｂ２）にて鎖延長反応させるプレポリマー法
【００４２】
ワンショット法の場合、イソシアネート基／活性水素基のモル比は、０．５〜１未満であり、好ましくは、０．８〜１未満である。０．５未満の場合は、ポリウレタンポリマーの分子量が小さすぎるため、耐久性に欠ける。１以上の場合は、ポリマーを合成する際、ゲル化が起こりやすくなる。
【００４３】
ウレタン化後、水を仕込んで樹脂を分散させて、目的とする水性ポリウレタンエマルジョンが得られる。このときの攪拌速度は速ければ速いほうが好ましい。
【００４４】
プレポリマー法の場合、プレポリマー合成時のイソシアネート基／活性水素基のモル比は、１．１〜５．０であり、好ましくは１．２〜４．０である。１．１未満の場合は、プレポリマーの分子量が大きくなりすぎて、その後の反応工程に進みにくくなる。５．０を越える場合は、密着性に乏しくなる。
【００４５】
プレポリマー化後、水を仕込んでプレポリマーを分散させ、低分子ポリアミン及び／又は水（Ｂ２）、並びに必要に応じて反応停止剤を仕込んでアミン延長反応を行って目的とする水性ポリウレタンエマルジョンが得られる。アミン延長反応の反応温度は、３０〜５０℃が好ましい。プレポリマーの分散以降において、攪拌速度は速ければ速いほうが好ましい。
【００４６】
本発明の水性ポリウレタンエマルジョンは、樹脂の低粘度化に効果のあるアロファネート変性ポリイソシアネート（Ａ１）を用いることを特徴とする。しかし、ワンショット法では、低粘度化に効果のあるアロファネート変性ポリイソシアネート（Ａ１）を用いていても、水分散直前のポリウレタン樹脂の数平均分子量は１０，０００以上になっている場合が多く、それなりの高粘度（例えば７５℃で１００，０００ｍＰａ・ｓ以上）になり、水分散が困難になりやすい。このため、数平均分子量が低い（粘度が低い）プレポリマーの段階で水分散するプレポリマー法が製造時の無溶剤化が達成できるので好ましい。
【００４７】
ウレタン化反応又はプレポリマー化反応の際、反応触媒として公知のいわゆるウレタン化触媒を用いることができる。具体的には、ジオクチルチンジラウレート等の有機金属化合物や、トリエチレンジアミン等の有機アミンやその塩等が挙げられる。ウレタン化時の反応温度は、１０〜１００℃、好ましくは３０〜８０℃である。
【００４８】
このようにして得られる水性ポリウレタンエマルジョンにおけるポリウレタン樹脂の数平均分子量は、５，０００以上が好ましく、特に１０，０００以上がが好ましい。ポリウレタン樹脂の数平均分子量が５，０００未満の場合は、耐久性に乏しくなる。なお、本発明において、数平均分子量は、ポリエチレングリコール検量線によるゲルパーミエーションクロマトグラフィー（ＧＰＣ）法によって測定されるものである。
【００４９】
水性ポリウレタンエマルジョンにおいて、樹脂成分の平均粒径は１００ｎｍ以下であり、好ましくは８０ｎｍ以下である。平均粒径が上限を越える場合は、経時で沈殿を生じる場合がある。なお平均粒径とは、動的光散乱法にて測定した値をキュムラント法にて解析した値である。
【００５０】
水性ポリウレタンエマルジョンの２５℃における粘度は、固形分３０質量％時において、２，０００ｍＰａ・ｓ以下であり、好ましくは５０〜１，０００ｍＰａ・ｓである。粘度が上限を越える場合は、その後のインキ化が困難となりやすい。
【００５１】
本発明におけるポリウレタン樹脂のノニオン性親水基（ポリオキシエチレン基）含有量は、１０〜５０質量％が好ましく、１５〜４０質量％が特に好ましい。ノニオン性親水基含有量が多すぎる場合は、被膜の耐水性が低下しやすい。少なすぎる場合は水性ポリウレタンエマルジョン製造時において、水分散直前の樹脂やプレポリマーの水分散が困難になる。
【００５２】
本発明に用いられるポリウレタン系ポリマーのウレタン基濃度とウレア基濃度の総和は１．０〜３．０ｍｍｏｌ／ｇ、好ましくは１．３〜２．７ｍｍｏｌ／ｇである。なお、ウレア基がポリマー中に存在しない場合は、ウレタン基濃度が１．０〜３．０ｍｍｏｌ／ｇ、好ましくは１．３〜２．７ｍｍｏｌ／ｇとなる。ウレタン基濃度とウレア基濃度の総和が下限未満の場合は、被膜強度が不十分となりやすい。また、上限を越える場合は、インキの密着性が不十分となりやすい。
【００５３】
本発明の水性ポリウレタンエマルジョンには、必要に応じて水性システムで慣用される添加剤及び助剤を使用できる。例えば、硬化剤、顔料、染料、ブロッキング防止剤、分散安定剤、粘度調節剤、レベリング剤、ゲル化防止剤、光安定剤、酸化防止剤、紫外線吸収剤、無機及び有機充填剤、可塑剤、滑剤、帯電防止剤、補強材、触媒等を添加することができる。
【００５４】
また、本発明の水性ポリウレタンエマルジョンは、他樹脂系のエマルジョンをブレンドして使用できる。例えば、アクリルエマルジョン、ポリエステルエマルジョン、ポリオレフィンエマルジョン、ラテックス等である。
【実施例】
【００５５】
次に、本発明の実施例及び比較例について詳細に説明するが、本発明はこれら実施例に限定されるものではない。特に断りのない限り、実施例中の「％」はそれぞれ「質量％」を意味する。
【００５６】
〔アロファネート変性ポリイソシアネートの合成〕
合成例１
攪拌機、温度計、冷却器及び窒素ガス導入管のついた容量：１Ｌの反応器に、ＨＤＩを８６３ｇ、ＭＰＥＧ−１を１３７ｇ、２−エチルヘキサン酸ジルコニウムを０．２ｇ仕込み、９０℃で２時間反応を行った。次いで、リン酸を０．１ｇ仕込み５０℃で１時間停止反応を行った。停止反応後の反応生成物のイソシアネート含量は４０．２％であった。この反応生成物を１３０℃×０．０４ｋＰａにて薄膜蒸留を行い、アロファネート変性ポリイソシアネートイソシアネートＡＬＰ−１を得た。ＡＬＰ−１のイソシアネート含量は１１．４％、２５℃の粘度は１４０ｍＰａ・ｓ、遊離ジイソシアネート含有量は０．１％であった。また、ＡＬＰ−１をＦＴ−ＩＲ及び13Ｃ−ＮＭＲにて分析したところ、ウレタン基、イソシアヌレート基はほとんど確認されず、アロファネート基の存在が確認された。
【００５７】
合成例２
攪拌機、温度計、冷却器及び窒素ガス導入管のついた容量：１Ｌの反応器に、ＨＤＩを７８２．６ｇ、ＭＰＥＧ−２を２１７．４ｇ、２−エチルヘキサン酸ジルコニルを０．２ｇ仕込み、９０℃で２時間反応を行った。次いで、リン酸を０．１ｇ仕込み５０℃で１時間停止反応を行った。停止反応後の反応生成物のイソシアネート含量は３６．５％であった。この反応生成物を１３０℃×０．０４ｋＰａにて薄膜蒸留を行い、アロファネート変性ポリイソシアネートイソシアネートＡＬＰ−２を得た。ＡＬＰ−２のイソシアネート含量は７．２％、２５℃の粘度は１００ｍＰａ・ｓ、遊離ジイソシアネート含有量は０．１％であった。また、ＡＬＰ−２をＦＴ−ＩＲ及び13Ｃ−ＮＭＲにて分析したところ、ウレタン基、イソシアヌレート基はほとんど確認されず、アロファネート基の存在が確認された。
【００５８】
合成例３
攪拌機、温度計、冷却器及び窒素ガス導入管のついた容量：１Ｌの反応器に、ＮＭＰを２００ｇ、２，４−ＴＤＩを２６５．６ｇ、ＭＰＥＧ−２を５３４．５ｇ仕込み、８０℃で４時間ウレタン化反応させた。このときのイソシアネート含量は９．６％であった。次いでＰＴＳＭを０．５ｇ、アセチルアセトン亜鉛０．０２５ｇ仕込み、１００℃にて５時間反応させて、アロファネート変性ポリイソシアネートＡＬＰ−３を得た。ＡＬＰ−３の固形分は８０％、イソシアネート含量は６．４％、２５℃の粘度は５０ｍＰａ・ｓ、遊離ジイソシアネート含有量は０．１％であった。また、ＡＬＰ−３をＦＴ−ＩＲ及び13Ｃ−ＮＭＲにて分析したところ、ウレタン基は確認されず、アロファネート基及びイソシアヌレート基の存在が確認された。
【００５９】
合成例１〜３において
ＨＤＩ        ：ヘキサメチレンジイソシアネート
２，４−ＴＤＩ：２，４−トリレンジイソシアネート
ＭＰＥＧ−１  ：メトキシポリエチレングリコール
数平均分子量＝４００
ＭＰＥＧ−２  ：エトキシポリエチレングリコール
数平均分子量＝７００
ＰＴＳＭ      ：パラトルエンスルホン酸メチル
ＮＭＰ        ：Ｎ−メチルピロリドン
【００６０】
〔水性ポリウレタンエマルジョンの合成〕
実施例１
攪拌機、温度計、窒素シール管、冷却器のついた容量：１Ｌの反応器に、ポリオール−１を１２８．６ｇ、ＮＰＧを８．０ｇ仕込み、１００℃にて均一に混合した。その後、ＡＬＰ−１を１６５．６ｇ、ＤＯＴＤＬを０．０５ｇ仕込み、８０℃で３時間反応させて、イソシアネート基末端プレポリマーを得た。このプレポリマーのイソシアネート含量は、２．３２％、７５℃の粘度は１，１５０ｍＰａ・ｓであった。その後、水を７０２ｇ仕込んで乳化させ、その後４０℃にて水による鎖延長反応を行った。ＦＴ−ＩＲによりイソシアネート基の存在が確認されなくなったところで反応を終了して、水性ポリウレタンエマルジョンＰＵ−１を得た。ＰＵ−１の固形分は３０．１％、２５℃の粘度は４０ｍＰａ・ｓ、ｐＨは７、平均粒径は１３０ｎｍであった。
【００６１】
実施例２、３
実施例１において、ポリオール−１をそれぞれポリオール−２、３に変更する以外は実施例１と同様な手順にて、水性ポリウレタンエマルジョンＰＵ−２、３を得た。
【００６２】
実施例４
攪拌機、温度計、窒素シール管、冷却器のついた容量：１Ｌの反応器に、ポリオール−１を１１８．２ｇ、ＮＰＧを９．２ｇ仕込み、１００℃にて均一に混合した。その後、ＡＬＰ−２を１７１．５ｇ、ＤＯＴＤＬを０．０５ｇ仕込み、８０℃で３時間反応させて、イソシアネート基末端プレポリマーを得た。このプレポリマーのイソシアネート含量は、０．５０％、７５℃の粘度は３，７５０ｍＰａ・ｓであった。その後、水を６００ｇ仕込んでプレポリマーを乳化させた。乳化したところで、あらかじめ水を１００ｇ、ＥＤＡを１．０ｇ、ＭＥＡを０．１ｇ配合したアミン水を仕込んで鎖延長反応を行った。ＦＴ−ＩＲによりイソシアネート基の存在が確認されなくなったところで反応を終了して、水性ポリウレタンエマルジョンＰＵ−４を得た。ＰＵ−４の固形分は２９．９％、２５℃の粘度は７２０ｍＰａ・ｓ、ｐＨは１０、平均粒径は９１ｎｍであった。
【００６３】
実施例５
攪拌機、温度計、窒素シール管、冷却器のついた容量：１Ｌの反応器に、ポリオール−１を１２４．９ｇ、ＮＰＧを９．７ｇ仕込み、１００℃にて均一に混合した。その後、ＡＬＰ−２を１６１．７ｇ、ＨＤＩを５．２ｇ、ＤＯＴＤＬを０．０５ｇ仕込み、８０℃で３時間反応させて、イソシアネート基末端プレポリマーを得た。このプレポリマーのイソシアネート含量は、０．８７％、７５℃の粘度は４，２５０ｍＰａ・ｓであった。その後、水を７０１ｇ仕込んで乳化させ、その後４０℃にて水による鎖延長反応を行った。ＦＴ−ＩＲによりイソシアネート基の存在が確認されなくなったところで反応を終了して、水性ポリウレタンエマルジョンＰＵ−５を得た。ＰＵ−５の固形分は３０．０％、２５℃の粘度は８５０ｍＰａ・ｓ、ｐＨは７、平均粒径は１８１ｎｍであった。
【００６４】
比較例１
攪拌機、温度計、窒素シール管、冷却器のついた容量：１Ｌの反応器に、ＮＭＰを６４．２ｇ、ポリオール−１を１２６．０ｇ、ＮＰＧを７．９ｇ仕込み、１００℃にて均一に混合した。その後、ＡＬＰ−３を１６５．０ｇ、ＤＯＴＤＬを０．０５ｇ仕込み、８０℃で３時間反応させて、イソシアネート基末端プレポリマーを得た。このプレポリマーのイソシアネート含量は、０．５３％、７５℃の粘度は９５０ｍＰａ・ｓであった。その後、水を５００ｇ仕込んでプレポリマーを乳化させたところ、全体が均一に分散しなかった。
【００６５】
【表１】
2006022132.tif 000002
【００６６】
実施例１〜５、比較例１、表１において
ポリオール−１：３−メチル−１，５−ペンタンジオールとアジピン酸から得られるポリ                エステルポリオール
数平均分子量＝２，０００
ポリオール−２：１，６−ヘキサンジオールとジエチルカーボネートから得られるポリカ                ーボネートポリオール
数平均分子量＝２，０００
ポリオール−３：ポリ（オキシテトラメチレン）ジオール
数平均分子量＝２，０００
ＮＰＧ        ：ネオペンチルグリコール
ＤＯＴＤＬ    ：ジオクチルチンジラウレート
ＥＤＡ        ：エチレンジアミン
ＭＥＡ        ：モノエタノールアミン
【００６７】
平均粒径測定装置：
大塚電子（株）製  電気泳動光散乱系  ＥＬＳ−８００
【００６８】
実施例１〜５は、目的の水性ポリウレタンエマルジョンが得られたが、比較例はプレポリマーの水分散工程において、プレポリマーが完全に分散しなかった。これは、ＮＭＰが水と任意の割合で混合する。このため、ＮＭＰの水との混和速度が、プレポリマーの水和速度より非常に速くなり、分散のバランスが悪くなったためと思われる。
【００６９】
［インキ化試験］
応用実施例１〜５
以下の配合で白インキを調製した。これらのインキを用いて各種基材に印刷し、印刷サンプルにおけるインキ性能を評価した。評価結果を表３に示す。
（インキ配合）
インキ配合処方
水性ポリウレタンエマルジョン                  ２６．７ｇ
チタンホワイト                                ３２．０ｇ
水                                            １７．３ｇ
イソプロパノール                                ４．０ｇ
上記組成の混合物を、分散メディアにガラスビーズを混合物と同量用いて、ペイントシェイカーにて２時間練肉した。次いで練肉物を濾過して、これにアクアネート２００の水乳化物（アクアネート（登録商標）２００／水＝１００／１００、質量比）を８ｇ添加し、水性印刷インキの評価サンプルを作成した。
※アクアネート２００：自己乳化型ポリイソシアネート（日本ポリウレタン工業製）
【００７０】
【表２】
2006022132.tif 000003
【００７１】
表２における各試験方法は以下の通り。
（評価項目）
顔料分散安定性
インキ配合してから４８時間静置した後、顔料の沈殿等の有無を確認
版詰まり性
印刷後、簡易型グラビア印刷機のグラビアロールに、洗浄ビンにてイソプロパノール／水＝１／１（質量比）の混合溶剤を降りかけ、グラビアロールからインキを洗い流せるかどうかを観察する。
評価  ○：容易に洗い流せる
×：単に混合溶剤を降りかけただけでは、洗い流せない
密着性
印刷直後及び、印刷してから１晩静置した後、印刷面にセロハンテープを貼り付け、これを急速に剥がした。
評価  ◎：印刷被膜が９０％〜１００％残存した。
○：印刷被膜が７０％〜８０％残存した。
△：印刷被膜が５０％〜７０％残存した。
×：印刷被膜が５０％以下しか残存しなかった。
（印刷条件）
インキ  ：上記で調製した白インキ
印刷機  ：グラビアプレートを備えた簡易型グラビア印刷機
印刷速度：２０ｍ／分
インキ厚：インキ厚１μ（ドライ）
印刷基材：コロナ処理延伸ポリエステルフィルム（２０μｍ厚）
（ポリエチレンテレフタレート（ＰＥＴ）フィルム）
【００７２】
本発明の水性印刷インキは、特に版詰まり性が良好という性能を示した。これは、用いたポリウレタン樹脂の再溶解性が良好であるためと思われる。